МНОГОФУНКЦИОНАЛЬНЫЙ ПРИВИТОЙ ПОЛИМЕР, СПОСОБ ЕГО ПОЛУЧЕНИЯ (ВАРИАНТЫ) И СОДЕРЖАЩЕЕ ЕГО СМАЗОЧНОЕ МАСЛО

1. Многофункциональный привитой полимер, образованный из:
а. полимера, имеющего основную цепь, полимера, имеющего прививаемые участки и среднемассовую молекулярную массу в диапазоне примерно от 10000 до 500000;
b. этиленненасыщенного алифатического или ароматического мономера, имеющего от 2 до примерно 50 атомов углерода и содержащего, по меньшей мере, один азот или кислород;
с. связующего агента, выбранного из группы, состоящей из ацилирующих агентов и эпоксидов, и имеющий, по меньшей мере, два участки связывания компонентов, по меньшей мере один из которых является участком олефиновой ненасыщенности;
d. амина, способного взаимодействовать со связующей группой на основной цепи полимера, который образован путем реакции между связующим агентом и полимером; и
е. металлоорганического соединения, способного вступать в реакцию с полимером.
2. Многофункциональный привитой полимер по п.1, у которого полимер выбран из группы, состоящей из полиолефинов, сложных полиэфиров, смешанных полимеров олефина и сложного эфира и их смесей.
3. Многофункциональный привитой полимер по п.1, который содержит, по меньшей мере, один полимер, полученный из этилена, пропилена, изопрена, бутана, бутадиена, изобутилена, стирола, алкилметакрилата, алкилакрилата или их комбинаций.
4. Многофункциональный привитой полимер по п.1, у которого полимер выбран из группы, состоящей из гомополимеров, сополимеров и терполимеров.
5. Многофункциональный привитой полимер по п.1, при этом полимер имеет среднемассовую молекулярную массу примерно от 150000 до 200000.
6. Многофункциональный привитой полимер по п.1, при этом указанная основная цепь полимера имеет полидисперсность примерно от 1 до 20.
7. Многофункциональный привитой полимер по п.1, при этом указанная основная цепь полимера имеет полидисперсность примерно от 1 до 15.
8. Многофункциональный привитой полимер по п.1, при этом этиленненасыщенный мономер выбран из группы, состоящей из 1-винилимидазола, 1-винил-2-пирролидинона, N-аллилимидазола, 1-винилпирролидинона, 2-винилпиридина, 4-винилпиридина, N-метил-N-винилацетамида, диаллилформамида, N-метил-N-аллилформамида, N-этил-N-аллилформамида, N-циклогексил-N-аллилформамида, 4-метил-5-винилтиазола; N-аллилдиизооктилфенотиазина; 2-метил-1-винилимидазола, 3-метил-1-винилпиразола, N-винилпурина, N-винилпиперазинов, винилпиперидинов, винилморфолинов и их комбинаций.
9. Многофункциональный привитой полимер по п.1, при этом этиленненасыщенный мономер дополнительно содержит серу, форсфор, галоген или их комбинацию.
10. Многофункциональный привитой полимер по п.1, который содержит примерно от 0,5 молей до 12 молей этиленненасыщенного мономера на моль полимера.
11. Многофункциональный привитой полимер по п.1, который содержит примерно от 1,0 молей до 11 молей этиленненасыщенного мономера на моль полимера.
12. Многофункциональный привитой полимер по п.1, при этом связующий агент содержит ацилирующий агент, выбранный из группы, состоящей из монокарбоновых кислот, дикарбоновых кислот, поликарбоновых кислот, ангидридов таких карбоновых кислот, низших алкильных сложных эфиров таких карбоновых кислот, галогенидов таких карбоновых кислот и их комбинаций.
3
10
4
10
13. Многофункциональный привитой полимер по п.1, при этом связующий агент содержит ацилирующий агент, выбранный из группы, состоящей из мононенасыщенных С-С монокарбоновых кислот, мононенасыщенных С-С дикарбоновых кислот, их ангидридов и смесь двух или нескольких таких ацилирующих агентов.
14. Многофункциональный привитой полимер по п.1, который содержит примерно от 0,5 молей до 12 молей связующего агента на моль полимера.
15. Многофункциональный привитой полимер по п.1, который содержит примерно от 1,0 молей до 11 молей связующего агента на моль полимера.
16. Многофункциональный привитой полимер по п.1, в котором мольное соотношение связующего агента к этиленненасыщенному мономеру составляет примерно от 1:20 до 20:1.
17. Многофункциональный привитой полимер по п.1, в котором мольное соотношение связующего агента к этиленненасыщенному мономеру составляет примерно от 1:12 до 12:1.
18. Многофункциональный привитой полимер по п.1, в котором амин выбран из группы, состоящей из первичных аминов и вторичных аминов.
19. Многофункциональный привитой полимер по п.1, в котором амин выбран из группы, состоящей из метиленаминов, этиленаминов, бутиленаминов, пропиленаминов, пентиленаминов, гексиленаминов, гептиленаминов, октиленаминов, амино-алкил-замещенных пиперазинов, этилендиамина, диэтилентриамина, триэтилентетрамина, пропилендиамина, ди(гептаметилен)триамина, трипропилентетрамина, тетраэтиленпентамина, триметилендиамина, пентаэтиленгексамина, ди(триметилен)триамина, 3-морфолинопропиламина, анилина, 4-морфолинанилина, бензиламина, фенилэтиламина, 3-фенил-1-пропиламина, N-фенилфенилендиаминов, N-фенил-1,4-фенилендедиамина, N-фенил-1,3-фенилендиамина, N-фенил-1,2-фенилендиамина, N-нафтил-фенилендиамина, N-фенилнафталиндиамина, N'-аминопропил-N-фенилфенилендиамина, N,N-диметиламинопропиламина, N,N-диоктилентиламина, (2-аминопропил)пиперазина, 1-4-бис(2-аминоэтил)пиперазина, 2-метил-1-(2-аминобутил)пиперазина, N-арилфенилендиаминов, представленных формулой:
1
2
2
2
n
m
2
2
2
n
2
2
3
в которой Ar представляет собой ароматическое соединение, и R представляет собой водород, -NH-арил, -NH-арилалкил, -NH-алкиларил, или радикал с разветвленной или прямой цепью, имеющий от 4 до 24 атомов углерода, и радикал может быть алкильным, алкенильным, алкоксильным, арилалкильным, алкиларильным, гидроксиалкильным или аминоалкильным радикалом, R представляет собой -NH, - (NH(CH)-)-NH, СН-(СН)-NH, -арил-NH, в котором каждый пит имеет значение от 1 до 10, и R представляет собой водород или алкильный, алкенильный, алкоксильный, арилалкильный или алкиларильный радикал, который может иметь от 4 до 24 атомов углерода; или формулой:
4
5
6
4
5
6
в которой R, R и R представляют собой водород, или линейный или разветвленный углеводородный радикал, содержащий от 1 до 10 атомов углерода, и данный радикал может быть алкильным, алкенильным, алкоксильным, алкиларильным, арилалкильным, гидроксиалкильным или аминоалкильным радикалом, и R, R и R могут быть одинаковыми или различными; аминокарбазолов, представленных формулой:
7
8
7
8
в которой R и R представляют собой водород или алкильный, алкенильный или алкоксильный радикал, имеющей от 1 до 14 атомов углерода, и R и R могут быть одинаковыми или различными; аминоиндолов, представленных формулой:
9
в которой R представляет водород или алкильный радикал, имеющий от 1 до 14 атомов углерода; аминоиндазолинонов, представленных формулой:
10
в которой R представляет собой водород или алкильный радикал, имеющий от 1 до 14 атомов углерода; аминомеркаптотриазола, представленного формулой:
и аминоперимидинов, представленных формулой:
11
в которой R представляет собой водород или алкил, или алкоксильный радикал, имеющий от 1 до 14 атомов углерода; и их комбинаций.
20. Многофункциональный привитой полимер по п.1, в котором мольное соотношение связующего агента к амину составляет примерно от 1:10 до 6:1.
21. Многофункциональный привитой полимер по п.1, в котором мольное соотношение связующего агента к амину составляет примерно от 1:3 до 4:1.
22. Многофункциональный привитой полимер по п.1, в котором общее число молей этиленненасыщенного мономера, продукта реакции связующего агента и амина и металлоорганического соединения на моль полимера составляет примерно от 0,5 молей примерно до 20 молей.
23. Многофункциональный привитой полимер по п.1, в котором общее число молей этиленненасыщенного мономера, продукта реакции связующего агента и амина и металлоорганического соединения на моль полимера составляет примерно от 1 моля примерно до 10 молей.
24. Многофункциональный привитой полимер по п.1, в котором металлоорганическое соединение содержит металлический элемент, выбранный из группы, состоящей из молибдена, кобальта, титана, кальция, магния, марганца, висмута, вольфрама и меди.
25. Многофункциональный привитой полимер по п.1, в котором металлоорганическое соединение содержит карбоксилат металла, содержащий металлический элемент, выбранный из группы, состоящей из молибдена, кобальта, титана, кальция, магния, марганца, висмута, вольфрама и меди.
6
40
26. Многофункциональный привитой полимер по п.1, в котором металлоорганическое соединение содержит карбоксилат металла, содержащий, по меньшей мере, один С-С карбоксилатный фрагмент.
27. Многофункциональный привитой полимер по п.1, в котором металлоорганическое соединение содержит соединение молибдена.
28. Многофункциональный привитой полимер по п.1, в котором металлоорганическое соединение содержит карбоксилат молибдена.
6
40
29. Многофункциональный привитой полимер по п.1, в котором металлоорганическое соединение содержит карбоксилат молибдена, содержащий, по меньшей мере, один линейный или разветвленный карбоксилатный фрагмент, содержащий от С до C атомов углерода.
18
36
36+
18
36
36
36+
36+
18
18
30. Многофункциональный привитой полимер по п.1, в котором металлоорганическое соединение содержит соединение молибдена, выбранное из группы, состоящей из: борнеодеканоата молибдена, 2-этилгексаноат-4-нонилоксибензоата молибдена, (изостерат)(4-нонилоксибензоата) молибдена, додецилбензолсульфоната молибдена, разветвленного-линейного C карбоксилата молибдена, линейного С карбоксилата молибдена, разветвленного-линейного С-С карбоксилата молибдена, разветвленного-линейного С карбоксилата молибдена, линейного С/С карбоксилата молибдена, разветвленного С алкилкарбоксилата/трет-бутилбензоата молибдена, разветвленного С алкилкарбоксилата/трет-бутилбензоата молибдена, олеата молибдена, линейного С алкилкарбоксилата/трет-бутилбензоата молибдена, октаноата молибдена, ацетилаценоната молибдена и их комбинаций.
31. Многофункциональный привитой полимер по п.1, в котором металлоорганическим соединением является ацетилацетонат молибдена.
32. Многофункциональный привитой полимер по п.1, в котором металлоорганическим соединением является октаноат молибдена.
33. Многофункциональный привитой полимер по п.1, в котором металлоорганическим соединением является борнеодеканоат молибдена.
34. Способ получения многофункционального привитого полимера по п.1, который предусматривает:
(a) реакцию полимера и связующего агента в присутствии инициатора для получения привитого продукта реакции, имеющего связующие группы на основной цепи полимера, доступные для реакции;
(b) реакцию привитого продукта реакции, образованного на стадии (а), с этиленненасыщенным мономером в присутствии инициатора для получения привитого продукта реакции этиленненасыщенного мономера и полимера;
(c) реакцию привитого продукта реакции, образованного на стадии (b), с амином, способным вступать в реакцию со связующими группами на основной цепи полимера для образования продукта реакции амина и связующих групп на основной цепи полимера; и
(d) реакцию металлоорганического соединения с продуктом со стадии (с) для образования многофункционального привитого полимера.
35. Способ получения многофункционального привитого полимера по п.1, который предусматривает:
(а) реакцию в растворе полимера и связующего агента в присутствии инициатора для образования привитого продукта реакции, имеющего связующие группы, доступные для реакции;
(b) реакцию в растворе привитого продукта реакции, образованного на стадии (а), с этиленненасыщенным мономером в присутствии инициатора для образования привитого продута реакции этиленненасыщенного мономера и полимера;
(c) взаимодействие в растворе привитого продукта реакции, образованного на стадии (b), с амином, способным к реакции со связующими группами на основной цепи полимера, для образования продукта реакции амина и связующих групп на основной цепи полимера; и
(d) реакцию в растворе металлоорганического соединения с продуктом со стадии (с) для образования многофункционального привитого полимера.
36. Способ по п.35, в котором реакция протекает в растворителе, выбранном из Группы I, Группы II, Группы III, Группы IV, Группы V базовых растворов и их смесей.
37. Способ получения многофункционального привитого полимера по п.1, который предусматривает следующие стадии:
(a) реакцию в виде расплава полимера и связующего агента термически или в присутствии инициатора для образования привитого продукта реакции, имеющего связующие группы на основной цепи полимера, доступные для реакции;
(b) реакцию в виде расплава привитого продукта реакции, образованного на стадии (а), с этиленненасыщенным мономером термически или в присутствии инициатора для образования привитого продута реакции этиленненасыщенного мономера и полимера;
(c) реакцию в виде расплава или в растворе привитого продукта реакции, образованного на стадии (b), с амином, способным к реакции со связующими группами на основной цепи полимера, для образования продукта реакции амина и связующих групп на основной цепи полимера; и
(d) реакцию в виде расплава или в растворе металлоорганического соединения с продуктом со стадии (с) для образования многофункционального привитого полимера.
38. Способ по п.37, в котором на стадии (а) полимер сначала расплавляется и затем смешивается со связующим агентом и инициатором.
39. Способ улучшения обработки нагара, контроля вязкости, шлама и лаковых отложений, свойств модификатора трения и противоизносных свойств смазочного масла, который предусматривает введение в масло эффективного количества многофункционального привитого полимера по любому из пп.1-33.
40. Смазочное масло, содержащее:
(a) смазочное базовое масло;
(b) по меньшей мере, примерно от 0,0005% до 25% по массе многофункционального привитого полимера по любому из пп.1-33; и
(c) от 0% до примерно 25% по массе других присадок смазочного масла.
41. Смазочное масло, содержащее:
(a) смазочное базовое масло;
(b) по меньшей мере, примерно от 0,005% до 20% по массе многофункционального привитого полимера по любому из пп.1-33; и
(c) от 0% до примерно 25% по массе других присадок смазочного масла.